(57)【要約】【課題】  付加反応硬化型の自己接着性オルガノポリシロキサン組成物、特に、金属やプラスチックだけでなく、シリコーン硬化物に対しても強固な接着性を有する自己接着性オルガノポリシロキサン組成物を提供する。【解決手段】  下記一般式（１）：  【化１】2005336327.tif 000021                                        （１）（式中、R1およびR2は独立に、脂肪族不飽和結合を含有しない非置換または置換の一価炭化水素基であり、R3はアルケニル基であり、nは0〜10の整数である。）で示されるオルガノポリシロキサンを含んでなることを特徴とする付加反応硬化型の自己接着性オルガノポリシロキサン組成物。【選択図】  なし【特許請求の範囲】
【請求項１】
下記一般式（１）：
【化１】
2005336327.tif 000020
（１）
（式中、R1およびR2は独立に、脂肪族不飽和結合を含有しない非置換または置換の一価炭化水素基であり、R3はアルケニル基であり、nは0〜10の整数である。）
で示されるオルガノポリシロキサン
を含んでなることを特徴とする付加反応硬化型の自己接着性オルガノポリシロキサン組成物。
【請求項２】
（Ａ）請求項１に記載の一般式（１）で示されるオルガノポリシロキサン  0.01〜５質量部、
（Ｂ）ケイ素原子に結合したアルケニル基を少なくとも二個含有するオルガノポリシロキサン  100質量部、
（Ｃ）ケイ素原子に結合した水素原子を少なくとも二個含有するオルガノハイドロジェンポリシロキサン  全組成物中のアルケニル基１モル当たり、本（Ｃ）成分中のケイ素原子に結合した水素原子の量が0.5〜5.0モルとなる量、および
（Ｄ）白金族金属系触媒  有効量、
を含むことを特徴とする請求項１に係る自己接着性オルガノポリシロキサン組成物。
【請求項３】
（Ｅ）水酸化アルミニウム粉末  （Ｂ）成分100質量部に対して、0.1〜100質量部
を更に含むことを特徴とする請求項２に係る自己接着性オルガノポリシロキサン組成物。
【請求項４】
前記水酸化アルミニウム粉末が表面処理されていない、またはチタネート系カップリング剤、脂肪酸、樹脂酸もしくは有機ケイ素化合物で表面処理されていることを特徴とする請求項３に係る自己接着性オルガノポリシロキサン組成物。
【請求項５】
前記水酸化アルミニウム粉末の平均粒径が0.05〜50μｍであることを特徴とする請求項３または４に係る自己接着性オルガノポリシロキサン組成物。
【請求項６】
シリコーン硬化物に対して接着性を有することを特徴とする請求項１〜５のいずれか一項に係る自己接着性オルガノポリシロキサン組成物。
【請求項７】
請求項１〜６のいずれか一項に係る自己接着性オルガノポリシロキサン組成物を硬化させることにより得られる硬化物。
【発明の詳細な説明】
【技術分野】
【０００１】
本発明は、付加反応硬化型の自己接着性オルガノポリシロキサン組成物に関し、特にシリコーン硬化物に対して強固な接着性を有する自己接着性オルガノポリシロキサン組成物に関する。
【背景技術】
【０００２】
種々の工業分野では一度硬化したシリコーンに未硬化のシリコーンを接着させることが要求されることが多い。しかし、従来の技術ではこのような接着を行うことは非常に困難である。すなわち、従来のシリコーン接着剤では、金属やプラスチックに対する接着性を得ることはできても、シリコーン硬化物に対しては満足の行く接着性を得ることが難しい。従来、シリコーン硬化物に対する接着性を有するシリコーン組成物としては特許文献１に記載の組成物が知られている。
【０００３】
【特許文献１】特開２００３−２５３１２１号公報
【発明の開示】
【発明が解決しようとする課題】
【０００４】
そこで、本発明は、付加反応硬化型の自己接着性オルガノポリシロキサン組成物を提供することを目的とする。特に、金属やプラスチックだけでなく、シリコーン硬化物に対しても強固な接着性を有する自己接着性オルガノポリシロキサン組成物を提供することを目的とする。
【課題を解決するための手段】
【０００５】
本発明は、上記の課題を解決する手段として、
下記一般式（１）：
【０００６】
【化１】
2005336327.tif 000002
（１）
（式中、R1およびR2は独立に、脂肪族不飽和結合を含有しない非置換または置換の一価炭化水素基であり、R3はアルケニル基であり、nは0〜10の整数である。）
で示されるオルガノポリシロキサン
を含んでなることを特徴とする付加反応硬化型の自己接着性オルガノポリシロキサン組成物を提供する。
【発明の効果】
【０００７】
本発明の自己接着性オルガノポリシロキサン組成物は、金属やプラスチックに対してだけでなく、シリコーン硬化物に対しても優れた接着性を有する。この接着性はシリコーン硬化物の表面状態に左右されない。よって、自動車・電機産業などの多方面への利用が期待できる。例えば、エアバッグには表面がシリコーン硬化物でコートされたナイロン布が用いられることが多いが、本発明の組成物はこのようなナイロン布のコート面に対して強固に接着することができる。その結果、エアバックが実際に作動してふくらんだ際に接着部分のシール性を向上させることができる。
【発明を実施するための最良の形態】
【０００８】
以下、本発明を詳細に説明する。
【０００９】
本発明の付加反応硬化型自己接着性オルガノポリシロキサン組成物は、前記一般式（１）で表されるオルガノポリシロキサンを含有することにより優れた自己接着性、特にシリコーン硬化物に対しても有効な自己接着性を発現する。換言すると、従来公知のまたは新規ないずれの付加反応硬化型シリコーン組成物であっても、該オルガノポリシロキサンを添加することによってこのような自己接着性を発現させることができる。
【００１０】
本発明の組成物において、一般式（１）のオルガノポリシロキサンの配合量は、自己接着性が発現する有効量でよく、通常、該組成物中のベースポリマー成分（通常、ケイ素原子に結合したアルケニル基を少なくとも二個含有するオルガノポリシロキサン）100質量部に対して、0.01〜5質量部、好ましくは0.01〜1.0質量部である。
【００１１】
以下、本発明の組成物を代表的な好ましい一実施形態に即して説明する。
【００１２】
該実施形態によれば、
（Ａ）前記一般式（１）で示されるオルガノポリシロキサン  0.01〜５質量部、
（Ｂ）ケイ素原子に結合したアルケニル基を少なくとも二個含有するオルガノポリシロキサン  100質量部、
（Ｃ）ケイ素原子に結合した水素原子を少なくとも二個含有するオルガノハイドロジェンポリシロキサン  全組成物中のアルケニル基１モル当たり、本（Ｃ）成分中のケイ素原子に結合した水素原子の量が0.5〜5.0モルとなる量、および
（Ｄ）白金族金属系触媒  有効量、
を含むことを特徴とする前記自己接着性オルガノポリシロキサン組成物が提供される。
【００１３】
以下、各成分ごとに順次説明する。
【００１４】
［（Ａ）成分］
（Ａ）成分は、下記一般式（１）：
【００１５】
【化２】
2005336327.tif 000003
（１）
（式中、R1およびR2は独立に、脂肪族不飽和結合を含有しない非置換または置換の、好ましくは炭素原子数１〜１０、より好ましくは炭素原子数１〜６の一価炭化水素基であり、R3は好ましくは炭素原子数２〜８、より好ましくは炭素原子数２〜５のアルケニル基であり、nは0〜10、好ましくは０〜５の整数である。）
で表されるオルガノポリシロキサンである。（Ａ）成分は一分子中に、ケイ素原子に結合した水素原子と、ケイ素原子に結合したアルケニル基とを有することが特徴である。（Ａ）成分は、シリコーン硬化物に対する良好な自己接着性を本発明のオルガノポリシロキサン組成物に与える。
【００１６】
前記R1およびR2としては、例えば、メチル基、エチル基、プロピル基、イソプロピル基、ブチル基、イソブチル基、tert−ブチル基、ペンチル基、ネオペンチル基、ヘキシル基、ヘプチル基、オクチル基、ノニル基、デシル基、ドデシル基等のアルキル基；シクロペンチル基、シクロヘキシル基、シクロヘプチル基等のシクロアルキル基；フェニル基、トリル基、キシリル基、ナフチル基、ビフェニリル基等のアリール基；ベンジル基、フェニルエチル基、フェニルプロピル基、メチルベンジル基等のアラルキル基；およびこれらの炭化水素基の一個以上の水素原子がフッ素原子、塩素原子、臭素原子等のハロゲン原子、シアノ基などで置換された基、例えば、クロロメチル基、２−ブロモエチル基、３−クロロプロピル基、３，３，３−トリフルオロプロピル基、クロロフェニル基、フルオロフェニル基、シアノエチル基、３，３，４，４，５，５，６，６，６−ノナフルオロヘキシル基などが挙げられる。中でも、メチル基、エチル基、プロピル基、クロロメチル基、ブロモエチル基、３，３，３−トリフルオロプロピル基、シアノエチル基等の非置換または置換の炭素原子数１〜３のアルキル基およびフェニル基、クロロフェニル基、フルオロフェニル基等の非置換または置換のフェニル基が特に好ましい。
【００１７】
前記R3としては、例えば、ビニル基、アリル基、プロペニル基、イソプロペニル基、ブテニル基、ヘキセニル基、シクロヘキセニル基等が挙げられ、中でもビニル基、アリル基等の低級アルケニル基が特に好ましい。
【００１８】
（Ａ）成分の具体例としては以下の化合物が挙げられる（なお、下記式においてＶｉはビニル基を示す）。
【００１９】
【化３】
2005336327.tif 000004
【００２０】
【化４】
2005336327.tif 000005
【００２１】
【化５】
2005336327.tif 000006
【００２２】
【化６】
2005336327.tif 000007
【００２３】
【化７】
2005336327.tif 000008
【００２４】
【化８】
2005336327.tif 000009
【００２５】
【化９】
2005336327.tif 000010
【００２６】
（Ａ）成分は１種単独でも２種以上を組み合わせても使用することができる。
【００２７】
（Ａ）成分の添加量は、シリコーン硬化物に対する良好な自己接着性を本発明の組成物に与えることができる限り、特に制限されない。本発明の組成物に（Ｂ）成分が含まれる場合、（Ａ）成分の添加量は（Ｂ）成分100質量部に対して、好ましくは0.01〜5質量部、より好ましくは0.01〜1.0質量部である。添加量がこの範囲内だと、本発明の組成物はシリコーン硬化物に対する十分な接着力を得やすくなる。
【００２８】
［（Ｂ）成分］
（Ｂ）成分は、ケイ素原子に結合したアルケニル基を少なくとも二個含有するオルガノポリシロキサンである。（Ｂ）成分のオルガノポリシロキサンは、直鎖状でも環状でもよく、どちらの場合にもその分子内に分枝状の構造を含んでいてよい。硬化物の機械的強度等の物性面から、実質的に主鎖がジオルガノシロキサン単位の繰り返しからなる直鎖状のジオルガノポリシロキサンであることが好ましい。該アルケニル基の位置には特に制限はない。（Ｂ）成分が直鎖状の場合、該アルケニル基は分子鎖の末端および末端でない部分のどちらか一方にのみ存在していてもよいし、その両方に存在していてもよい。直鎖状ジオルガノポリシロキサンの両末端はトリオルガノシロキシ基で封鎖されているのが通常である。
【００２９】
（Ｂ）成分の好ましい例としては下記一般式（２）：
R5-Si(R4)2O-[Si(R4)2O]n-[Si(R4)(X)O]m-Si(R4)2-R5      （２）
（式中、Ｒ4は独立に、脂肪族不飽和結合を含有しない非置換または置換の、好ましくは炭素原子数１〜１０、より好ましくは炭素原子数１〜６の一価炭化水素基であり、Ｘは好ましくは炭素原子数２〜８、より好ましくは炭素原子数２〜５のアルケニル基であり、Ｒ5は独立にＲ4またはＸを表し、ｎは０以上の整数であり、ｍは０以上であって、かつ、分子中のケイ素に結合したアルケニル基の数が２以上となる整数である。ただし、ｎ＋ｍは好ましくは10〜10,000、より好ましくは50〜2,000の整数であり、かつ、ｍ／（ｎ＋ｍ）は好ましくは0〜0.2の数である。なお、ｍの値は、具体的には、Ｒ5の一方がＲ4でもう一方がＸの場合、１以上の整数であり、Ｒ5の両方がＲ4の場合、２以上の整数である。）で表されるジオルガノポリシロキサンが挙げられる。
【００３０】
前記Ｒ4としては、例えば、前記一般式（１）のＲ1およびＲ2について例示した一価炭化水素基が挙げられる。中でも、メチル基、エチル基、プロピル基、クロロメチル基、ブロモエチル基、３，３，３−トリフルオロプロピル基、シアノエチル基等の非置換または置換の炭素原子数１〜３のアルキル基およびフェニル基、クロロフェニル基、フルオロフェニル基等の非置換または置換のフェニル基が特に好ましい。
【００３１】
前記Ｘとしては、例えば、前記一般式（１）のＲ3について例示したアルケニル基が挙げられ、中でもビニル基、アリル基等の低級アルケニル基が特に好ましい。
【００３２】
（Ｂ）成分のアルケニル基含有オルガノポリシロキサンの２５℃における粘度は10〜1,000,000mm2/secであることが好ましく、100〜500,000mm2/secであることがより好ましい。
【００３３】
［（Ｃ）成分］
（Ｃ）成分は、ケイ素原子に結合した水素原子（即ち、ＳｉＨ基）を少なくとも二個（通常、２〜１５０個程度）、好ましくは三個以上（通常、３〜１００個、特に３〜６０個程度）含有するオルガノハイドロジェンポリシロキサンである。（Ｃ）成分は、後述する（Ｄ）成分の白金族金属系触媒の存在下に、組成物中のアルケニル基、特に（Ｂ）成分中のケイ素原子に結合したアルケニル基と反応して、三次元網目構造を与える架橋剤として作用する。（Ｃ）成分の分子構造は特に制限されず、直鎖状、分岐状、環状および網状のいずれであってもよい。また、一分子中のケイ素原子数（または重合度）が、通常、２〜３００個、特に４〜１５０個程度のオルガノハイドロジェンポリシロキサンが（Ｃ）成分として好ましく使用できる。
【００３４】
このような（Ｃ）成分としては、例えば、下記平均組成式（３）：
ＨaＲ6bＳｉＯ(4-a-b)/2      （３）
（式中、Ｒ6は独立に、脂肪族不飽和結合を含有しない非置換または置換の、好ましくは炭素原子数１〜10、より好ましくは炭素原子数１〜７の一価炭化水素基であり、ａおよびｂは、０＜a ＜２、0.8 ≦ｂ≦２かつ0.8＜ａ＋ｂ≦３を満たす数であり、好ましくは0.05≦ａ≦１、0.9≦ｂ≦２および1≦ａ＋ｂ≦2.7を満たす数である。）で表されるオルガノハイドロジェンポリシロキサンが挙げられる。
【００３５】
式中、Ｒ6としては、例えば、前記一般式（１）のＲ1およびＲ2について例示した一価炭化水素基が挙げられる。中でも、メチル基等の炭素原子数１〜３の低級アルキル基、フェニル基、3,3,3-トリフルオロプロピル基が特に好ましい。
【００３６】
（Ｃ）成分の具体例としては、1,1,3,3-テトラメチルジシロキサン、1,3,5,7-テトラメチルテトラシクロシロキサン、1,3,5,7,8-ペンタメチルペンタシクロシロキサン等のシロキサンオリゴマー；分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端シラノール基封鎖メチルハイドロジェンポリシロキサン、分子鎖両末端シラノール基封鎖ジメチルシロキサン・メチルハイドロジェンシロキサン共重合体、分子鎖両末端ジメチルハイドロジェンシロキシ基封鎖ジメチルポリシロキサン、分子鎖両末端ジメチルハイドロジェンシロキシ基封鎖メチルハイドロジェンポリシロキサン、分子鎖両末端ジメチルハイドロジェンシロキシ基封鎖ジメチルシロキサン・メチルハイドロジェンシロキサン共重合体等；Ｒ62（Ｈ）ＳｉＯ1/2単位とＳｉＯ4/2単位とを含み、更にＲ63ＳｉＯ1/2単位、Ｒ62ＳｉＯ2/2単位、Ｒ6（Ｈ）ＳｉＯ2/2単位、（Ｈ）ＳｉＯ3/2単位またはＲ6ＳｉＯ3/2単位を含んでいてもよい三次元網状構造のシリコーンレジン（式中、Ｒ6は前記と同じである）等で表されるオルガノハイドロジェンポリシロキサンが挙げられる。
【００３７】
（Ｃ）成分のオルガノハイドロジェンポリシロキサンは、公知の方法で得ることができる。例えば、一般式：Ｒ6ＳｉＨＣｌ2およびＲ62ＳｉＨＣｌ（式中、Ｒ6は前記と同じである）から選ばれる少なくとも１種のクロロシランを共加水分解することにより、または該クロロシランと一般式：Ｒ63ＳｉＣｌおよびＲ62ＳｉＣｌ2（式中、Ｒ6は前記と同じである）から選ばれる少なくとも１種のクロロシランとを組み合わせて共加水分解することにより得ることができる。また、（Ｃ）成分は、このように共加水分解して得られたポリシロキサンを平衡化したものでもよい。
【００３８】
（Ｂ）成分および（Ｃ）成分の使用量は、全組成物中のアルケニル基（特に、（Ａ）成分および（Ｂ）成分中のケイ素原子に結合したアルケニル基）１モル当たり、（Ｃ）成分中のケイ素原子に結合した水素原子（即ち、ＳｉＨ基）の量が、好ましくは0.5〜5.0モル、より好ましくは0.8〜2.5モルとなるような量である。このとき、全組成物中に存在するアルケニル基に対する（Ｂ）成分中のアルケニル基の割合は８０モル％以上（通常、８０〜９９．９９モル％）が好ましく、特に９０モル％以上（９０〜９９．９モル％）が好ましい。ケイ素原子に結合した水素原子の量がこの範囲内だと、組成物の硬化が十分となりやすく、必要な強度を有する硬化物が得やすい。また、組成物が硬化時に発泡したり、硬化物の物性が経時的に変化したりすることが起きにくい。
【００３９】
［（Ｄ）成分］
（Ｄ）成分の白金族金属系触媒は、（Ｂ）成分中のケイ素原子に結合したアルケニル基と（Ｃ）成分中のケイ素原子に結合した水素原子との付加反応（ヒドロシリル化反応）を促進させる作用を有する。（Ｄ）成分としては、従来から公知のヒドロシリル化反応触媒を使用することができる。その具体例としては、白金（白金黒を含む）、ロジウム、パラジウム等の白金族金属；Ｈ2ＰｔＣｌ4・ｎＨ2Ｏ、Ｈ2ＰｔＣｌ6・ｎＨ2Ｏ、ＮａＨＰｔＣｌ6・ｎＨ2Ｏ、ＫＨＰｔＣｌ6・ｎＨ2Ｏ、Ｎａ2ＰｔＣｌ6・ｎＨ2Ｏ、Ｋ2ＰｔＣｌ4・ｎＨ2Ｏ、ＰｔＣｌ4・ｎＨ2Ｏ、ＰｔＣｌ2、Ｎａ2ＨＰｔＣｌ4・ｎＨ2Ｏ（式中、ｎは０〜６の整数であり、好ましくは０または６である。）等の塩化白金、塩化白金酸および塩化白金酸塩；アルコール変性塩化白金酸（米国特許第３，２２０，９７２号参照）；塩化白金酸とオレフィンとの錯体（米国特許第３，１５９，６０１号、３，１５９，６６２号、３，７７５，４５２号参照）；白金黒、パラジウム等の白金族金属をアルミナ、シリカ、カーボン等の担体に担持させたもの；ロジウム−オレフィン錯体；クロロトリス（トリフェニルフォスフィン）ロジウム（ウィルキンソン触媒）；塩化白金、塩化白金酸または塩化白金酸塩とビニル基含有シロキサン、特にビニル基含有環状シロキサンとの錯体などが挙げられる。
【００４０】
（Ｄ）成分の添加量は、ヒドロシリル化反応触媒として有効量でよいが、希望する硬化速度に応じて適宜増減することができる。好ましくは（Ｂ）成分および（Ｃ）成分の合計量に対して白金族金属元素換算で質量基準で0.1〜1000ppm、好ましくは0.1〜500ppm、より好ましくは0.5〜200ppmの範囲内となる量である。
【００４１】
［（Ｅ）成分］
更に、必要に応じて配合される任意成分として、（Ｅ）成分の水酸化アルミニウム（すなわち、Ａｌ（ＯＨ）３またはＡｌ２Ｏ３・３Ｈ２Ｏ）粉末を本発明の組成物に添加することにより、該組成物の流動性を維持しつつ、該組成物から得られる硬化物の機械的強度を向上させることができる。その結果、（Ａ）成分の添加により得られた、シリコーン硬化物に対する自己接着性がより強固に維持されやすくなる。
【００４２】
（Ｅ）成分として用いられる水酸化アルミニウム粉末は、表面処理されていなくてもよいし、シランカップリング剤等の有機ケイ素化合物、有機チタン酸エステル等のチタネート系カップリング剤、樹脂酸または脂肪酸で表面処理されていてもよい。
【００４３】
シランカップリング剤としては、例えば、ビニル基を有するシランカップリング剤およびその部分加水分解縮合物（すなわち、ビニルシロキサンオリゴマー）、ビニル基を有さないシランカップリング剤およびその部分加水分解縮合物（すなわち、ビニル基を有さないオルガノシロキサンオリゴマー）、（メタ）アクリロキシ基、エポキシ基、アミノ基等の官能性基を含有するアルコキシシランおよびその部分加水分解縮合物（すなわち、官能性基含有オルガノシロキサンオリゴマー）などが挙げられる。ビニル基を有するシランカップリング剤としては、例えば、ビニルシラザン系シランカップリング剤、ビニルシラン系シランカップリング剤等が挙げられ、具体的には、ジビニルテトラメチルジシラザン、テトラビニルジメチルジシラザン、ヘキサメチルジビニルトリシラザン、ビニルメチルシラザン環状体などのビニルシラザン類、ビニルトリメトキシシラン、ビニルトリエトキシシラン、ジビニルジメトキシシラン、ジビニルジエトキシシラン、ビニルメチルジメトキシシラン、ビニルメチルジエトキシシラン、ビニルトリス（メトキシエトキシ）シランなどのビニルアルコキシシラン類、ビニルトリクロロシラン、ジビニルジクロロシラン、ビニルメチルジクロロシランなどのビニルクロロシラン類などが挙げられる。ビニル基を有さないシランカップリング剤としては、例えば、オルガノシラザン系シランカップリング剤、オルガノシラン系シランカップリング剤等が挙げられ、具体的には、ヘキサメチルジシラザン、オクタメチルトリシラザン、ジフェニルテトラメチルジシラザンなどのオルガノシラザン類、メチルトリメトキシシラン、メチルトリエトキシシラン、エチルトリメトキシシラン、エチルトリエトキシシラン、フェニルトリメトキシシラン、ジメチルジメトキシシランなどのオルガノアルコキシシラン類、メチルトリクロロシラン、ジメチルジクロロシラン、トリメチルクロロシラン、フェニルトリクロロシランなどのオルガノクロロシラン類などが挙げられる。官能性基を含有するアルコキシシランとしては、例えば、γ−（メタ）アクリロキシプロピルトリメトキシシラン、γ−グリシドキシプロピルトリメトキシシラン、γ−アミノプロピルトリメトキシシラン等が挙げられる。
【００４４】
樹脂酸としては、例えば、アビエチン酸、ネオアビエチン酸等が挙げられる。
【００４５】
脂肪酸としては、例えば、バルミオン酸、オレイン酸、リノール酸、マレイン酸、ラウリン酸、ステアリン酸等が挙げられる。
【００４６】
（Ｅ）成分に水分が含まれると、（Ｅ）成分を本発明の組成物に添加することにより該組成物に水が混入し、（Ｃ）成分のオルガノハイドロジェンポリシロキサンがその水で変質することがある。よって、（Ｅ）成分の水酸化アルミニウム粉末に含まれる水分の量を大きく減少させることが好ましい。
【００４７】
水分を含む水酸化アルミニウム粉末をジメチルポリシロキサンと混合し、通常は５０℃以上、好ましくは８０〜２００℃で加熱することで、水酸化アルミニウム粉末から水分を除去することができる。この際、減圧処理を同時に行うことで水分の除去を促進することができる。
【００４８】
（Ｅ）成分の平均粒径は、本発明組成物の流動性および該組成物の硬化物の強度を考慮すると、好ましくは０．０１〜５０μｍ、より好ましくは０．０５〜１０μｍである。
【００４９】
（Ｅ）成分の添加量は、（Ｂ）成分１００質量部当たり、通常、１００質量部以下（すなわち、０〜１００質量部）、好ましくは０．１〜１００質量部、より好ましくは１０〜１００質量部である。添加量が１００質量部を超えると、該組成物の流動性を維持しにくくなる場合がある。
【００５０】
［その他の成分］
前記（Ａ）〜（Ｄ）成分と任意の（Ｅ）成分以外に、必要に応じて、例えば、ヒュームドシリカ、ヒュームド二酸化チタン等の補強性無機充填剤；補強性のシリコーンレジン（アルケニル基含有または非含有の三次元網状構造オルガノポリシロキサン樹脂）；ケイ酸カルシウム、二酸化チタン、酸化第二鉄、カーボンブラック等の非補強性無機充填剤などを本発明の組成物に添加することができる。これらの成分の使用量は合計で、本発明組成物の効果を妨げない限り特に制限されず、前記（Ａ）〜（Ｅ）成分の合計量１００質量部当たり、通常、０〜２００質量部、好ましくは５〜２５質量部である。
【００５１】
更に、接着性を向上させるための接着助剤として、チタンキレート、有機チタン酸エステル等の有機チタン化合物などを本発明の組成物に添加することができる。その使用量は、本発明組成物の効果を妨げない限り特に制限されず、前記（Ａ）〜（Ｅ）成分の合計量１００質量部当たり、通常、０〜１０質量部、好ましくは０．１〜５質量部である。
【００５２】
また、その他の接着助剤として、エポキシ基、アルコキシシリル基、カルボニル基、およびフェニル基からなる群より選択される少なくとも１種の官能基を有するシランまたはオルガノハイドロジェンポリシロキサン、エポキシ基含有ポリシロキサン化合物、エステルシロキサン化合物（すなわち、分子中に炭素−ケイ素結合を実質的に有さない、アルコキシシランの部分加水分解縮合物）等の有機ケイ素化合物を本発明の組成物に添加してもよい。さらに、接着助剤として、トリアリルイソシアヌレートやその１〜３個のアリル基がアルコキシシリル変性されたアルコキシシリル変性トリアリルイソシアヌレートやその加水分解縮合物（シロキサン変性トリアリルイソシアヌレート）などのイソシアヌレート化合物を添加してもよい。
【００５３】
本発明の組成物の形態は特に制限されず、例えば、一液型でも二液型でもよい。二液型の場合、通常の硬化性シリコーンゴム組成物と同様に、本発明の組成物は二液に分けて保存され、使用時にこの二液を混合することにより硬化させることができる。
【００５４】
［組成物の用途］
本発明の組成物は用途に応じて所定の基材に塗布した後、硬化させることができる。硬化条件は、公知の付加反応硬化型シリコーンゴム組成物のものと同様でよい。本発明の組成物は、例えば、常温（２５℃）でも十分に硬化するが、必要に応じて加熱して硬化させてもよい。加熱する場合、温度は、例えば、８０〜１５０℃とすることができる。
【００５５】
本発明の組成物は接着剤として用いることができる。本発明の組成物を含む接着剤の被着体には特に制限はなく、例えば、シリコーン硬化物、金属、有機樹脂等が挙げられる。特に好ましくはシリコーン硬化物を被着体として用いることができる。
【実施例】
【００５６】
以下に、実施例および比較例を示し、本発明をさらに具体的に説明するが、本発明はこれらの実施例に制限されるものではない。
【００５７】
実施例および比較例には下記の化合物を使用した。なお、以下、「Ｍｅ」はメチル基を、「Ｖｉ」はビニル基を意味する。
（A-1）オルガノポリシロキサン：
【００５８】
【化１０】
2005336327.tif 000011
（A-2）オルガノポリシロキサン：
【００５９】
【化１１】
2005336327.tif 000012
（A-3）オルガノポリシロキサン：
【００６０】
【化１２】
2005336327.tif 000013
（A-4）オルガノポリシロキサン：
【００６１】
【化１３】
2005336327.tif 000014
（B-1）オルガノポリシロキサン：
Vi-Si(Me)2O-[Si(Me)2O]n-Si(Me)2-Vi
（式中、ｎは該オルガノポリシロキサンの２５℃における粘度が10,000mm2/secとなるような数である）
（B-2）オルガノポリシロキサン：
Vi-Si(Me)2O-[Si(Me)2O]n-Si(Me)2-Vi
（式中、ｎは該オルガノポリシロキサンの２５℃における粘度が100,000mm2/secとなるような数である）
（C-1）オルガノハイドロジェンポリシロキサン：
【００６２】
【化１４】
2005336327.tif 000015
（C-2）オルガノハイドロジェンポリシロキサン：
【００６３】
【化１５】
2005336327.tif 000016
（D）白金族金属系触媒：
白金−ジビニルテトラメチルジシロキサン錯体／トルエン溶液（白金元素含有量：0.5質量%）
（E）水酸化アルミニウム粉末（表面処理していない）：
昭和電工（株）製、商品名：H42-I（平均粒径：１．１μｍ）
（F）接着助剤：
トリス［３−（トリメトキシシリル）プロピル］イソシアヌレート、および下記の化合物（重量比は１：４）
【００６４】
【化１６】
2005336327.tif 000017
（G）補強性レジン：
Vi(Me)2SiO1/2単位とSiO4/2単位とからなる三次元網状構造のビニル基含有メチルポリシロキサンレジン
（H）補強性無機充填剤：
ジメチルポリシロキサンとヘキサメチルジシラザンとで処理された煙霧状シリカ
（I）硬化制御剤：
エチニル-シクロヘキサノール/50％トルエン溶液
【００６５】
（B）および（E）の各成分を表１に従って混合し、得られた混合物に対して減圧下、150℃で2時間熱処理を行った。ついで、該混合物の温度を室温まで下げ、（A）、（C）、（D）、（F）、（G）、（H）および（I）の各成分を表１に従って添加した。減圧下で混合を行い、組成物を得た。
【００６６】
【表１】
2005336327.tif 000018
【００６７】
［アルミニウム板およびポリブチレンテレフタレート（PBT）板への接着］
トルエンでアルミニウム板の表面を、エタノールでPBT板の表面をそれぞれ拭き、十分に乾燥させた。その後、上記で調製した組成物をそれぞれの板に塗布し、室温（２５℃）で硬化させた。硬化後、組成物がアルミニウム板およびPBT板に接着しているかどうかを確認した。表１で、「良」は組成物が接着していた場合を、「不良」は組成物が接着していなかった場合を示す。
【００６８】
［ピール試験］
シリコーンゴムでコートした布に上記で調製した組成物を0.5 mmの厚みで塗布し、この布同士を張り合わせた。組成物が硬化した後に、ストログラフ（東洋精機（株）製、商品名：STROGRAPH VE1D）を用いて、張り合わせた布を引き剥がす実験を行った。引き剥がすのに要した強度（N/m）と接着界面の凝集破壊率（%）とを表１に示した。
【００６９】
［評価］
実施例の組成物には（Ａ）成分を添加したが、比較例の組成物には（Ａ）成分を添加しなかった。ピール試験において実施例の組成物は比較例の組成物よりも良好な接着性を示した。
【００７０】
実施例１〜４では、下記一般式（４）：
【００７１】
【化１７】
2005336327.tif 000019
（４）
で表されるオルガノポリシロキサンのｎの値を変化させて（n=0、3、6、10）、ピール試験を行った。いずれの組成物も、比較例より高い強度と100%の凝集破壊率とを示し、良好な接着性を有することが確認された。
【００７２】
実施例５〜７では、（Ａ）成分として上記（Ａ−１）成分を用い、その添加量を変化させてピール試験を行った。添加量が0.01〜5質量部のとき、安定して良好な接着性を示すことが確認された。